(57)【要約】  接合基板（１０）は、基板（２０）と、基板（２０）とで積層状態を構成している金属板（３０）であって、基板（２０）側の第１面（３２）と、第１面（３２）と反対側の第２面（３４）とを有し、積層方向から見て第１面（３２）の縁が第２面（３４）の縁よりも外側に位置している金属板（３０）と、基板（２０）と金属板（３０）との間に配置され金属板（３０）を基板（２０）に接合させ、積層方向から見て金属板（３０）の全周に亘って縁からはみ出している接合部材（４０）と、を備え、積層方向に沿って切断した切断面における、第１面（３２）の周縁に相当する部分から第２面（３４）の周縁に相当する部分までの周面長（Ａ）、接合部材（４０）のはみ出し長（Ｂ）、及び、金属板（３０）の厚み（Ｃ）は、下記の第１式及び第２式を満たす。    （第１式）０．０３２≦Ｂ／（Ａ＋Ｂ）≦０．４００    （第２式）０．５（ｍｍ）≦Ｃ≦２．０（ｍｍ）
2020067427.tif 000002
【特許請求の範囲】
【請求項１】
基板と、
前記基板とで積層状態を構成している金属板であって、前記基板側の第１面と、前記第１面と反対側の第２面とを有しており、積層方向から見て前記第１面の縁が前記第２面の縁よりも外側に位置している金属板と、
前記基板と前記金属板との間に配置され前記金属板を前記基板に接合させている接合部材であって、前記積層方向から見て前記金属板の全周に亘って縁からはみ出している接合部材と、
を備え、
前記積層方向に沿って切断した複数の切断面のうちの少なくとも１つの切断面における、前記第１面の周縁に相当する部分から前記第２面の周縁に相当する部分までの前記積層方向と直交する直交方向の長さを周面長Ａ（ｍｍ）、前記接合部材のはみ出し部分の前記直交方向の長さをはみ出し長Ｂ（ｍｍ）、及び、記第１面から前記第２面までの距離を前記金属板の厚みＣ（ｍｍ）とした場合、下記の第１式及び下記の第２式を満たす、
接合基板。
（第１式）０．０３２≦Ｂ／（Ａ＋Ｂ）≦０．４００
（第２式）０．５（ｍｍ）≦Ｃ≦２．０（ｍｍ）
【請求項２】
前記金属板は、前記積層方向から見て角が４つ以上の多角形とされ、
前記少なくとも１つの切断面は、前記積層方向から見た前記金属板の対角線で切断した切断面とされている、
請求項１に記載の接合基板。
【請求項３】
すべての前記対角線で前記積層方向に沿って切断したすべての切断面における、前記周面長Ａ（ｍｍ）及び前記はみ出し長Ｂ（ｍｍ）は、前記第１式を満たす、
請求項２に記載の接合基板。
【請求項４】
前記金属板における前記第１面の全周縁と前記第２面の全周縁とを繋ぐ周面は、傾斜面を含む面とされている、
請求項１〜３のいずれか１項に記載の接合基板。
【請求項５】
前記積層方向に沿って切断した複数の切断面のうちの少なくとも１つの切断面における、前記傾斜面に相当する部分の前記直交方向に対する傾斜角θ（°）は、下記の第３式を満たす、
請求項４に記載の接合基板。
（第３式）θ＞４５（°）
【請求項６】
すべての前記対角線で前記積層方向に沿って切断したすべての切断面における、前記傾斜面に相当する部分の前記直交方向に対する傾斜角θ（°）は、前記第３式を満たす、
請求項５に記載の接合基板。
【請求項７】
前記周面長Ａ（ｍｍ）は、０．１５（ｍｍ）以上０．３０（ｍｍ）以下のいずれかの長さとされている、
請求項１〜６のいずれか１項に記載の接合基板。
【請求項８】
前記はみ出し長Ｂ（ｍｍ）は、１０×１０−６（ｍｍ）以上１００×１０−６（ｍｍ）以下のいずれかの長さとされている、
請求項１〜７のいずれか１項に記載の接合基板。
【請求項９】
請求項１〜８のいずれか１項に記載の接合基板の前記金属板に回路パターンが形成された金属回路基板。
【請求項１０】
請求項１〜８のいずれか１項に記載の接合基板と、
回路パターンが形成された前記金属板に実装されている電子部品と、
を備えている回路基板。
【請求項１１】
前記電子部品の動作温度は、１００℃以上２５０℃以下の範囲とされている、
請求項１０に記載の回路基板。
【発明の詳細な説明】
【技術分野】
【０００１】
本発明は、接合基板、金属回路基板及び回路基板に関する。
【背景技術】
【０００２】
セラミックス製の基板と、ろう材等の接合部材を介して基板に接合された金属板とを備えた接合基板の金属板に回路パターンが形成され、回路パターンの一部に電子部品が実装された回路基板が知られている（特許文献１及び特許文献２参照）。
上記のような回路基板を製造する場合、電子部品は金属板に形成された回路パターンに例えば半田を介して実装される。そのため、回路パターンが形成された金属板は電子部品の実装時に発熱する。また、上記のような回路基板を例えば製品（図示省略）の一部に組み込んで動作させる場合、電子部品は発熱する。これらの理由により、接合基板及び回路基板には、一定の基準以上のヒートサイクル特性を満たすことが要求される。
また、上記のような回路基板の電子部品としていわゆるパワーＩＣ等の半導体素子が用いられるが、近年パワーＩＣのハイパワー化が進んでいる。パワーＩＣ等の半導体素子は、回路基板の動作時に高温（例えば２００℃等）に発熱する場合もある。以上の理由により、接合基板及び回路基板には、上記の一定の基準よりもさらに高い基準以上のヒートサイクル特性を満たすことが要求されつつある。【０００３】
ここで、特許文献１には、セラミック銅回路基板（セラミックス基板及び回路パターンが形成された銅板）と、セラミックス基板と銅板との間に配置され、両者を接合するろう材と、回路パターンに実装されている半導体チップとを備えた半導体装置が開示されている。具体的には、ろう材の銅板の縁からのはみ出し長さを１０（μｍ）以上１５０（μｍ）以下とし、銅板の周面を傾斜面状とし、銅板の厚みを０．２（ｍｍ）以上１．０（ｍｍ）以下とすることが開示されている。この場合、銅板の断面の端部に相当する部分の直角二等辺三角形の面積を面積Ｄとし、端部から当該直角二等辺三角形を除いた部分の面積を面積Ｃと定義すると、Ｃ／Ｄは０．２以上０．６以下とすることが開示されている（特許文献１の図３参照）。
また、特許文献２には、セラミックス基板と、金属回路と、セラミックス基板に金属回路を接合する接合層とを備え、金属回路に電子部品を実装するための回路基板が開示されている。具体的には、接合層の金属回路の縁からのはみ出し長が３０（μｍ）以下とし、金属回路の周面を傾斜面とし、金属回路の厚みを０．３（ｍｍ）以上０．５（ｍｍ）以下とすることが開示されている。
【先行技術文献】
【特許文献】
【０００４】
【特許文献１】特開２０１６−１７４１６５号公報
【特許文献２】特開平１０−３２６９４９号公報
【発明の概要】
【発明が解決しようとする課題】
【０００５】
ところで、接合基板、金属回路基板及び回路基板は、放熱性を高めるために、金属板の厚みを大きくすること（例えば、０．５（ｍｍ）以上の厚みにすること）が要望されている。
特許文献１に開示されているセラミック銅回路基板の場合、上記のＣ／Ｄの範囲に関する条件を満たしたうえで銅板の厚みを大きくすると、銅板の端部の傾斜面状の部分の幅が大きくなってしまう。これに伴い、銅板における電子部品の実装領域が狭くなってしまう。
また、前述のとおり、特許文献２には、金属板の厚みを大きくした場合（例えば、０．８（ｍｍ）以上の厚みにした場合）について開示されていない。そのため、特許文献２には、金属回路の厚みを大きくした場合のヒートサイクル特性を考慮した回路基板の最適な設計条件が開示されていない。【０００６】
本発明は、金属板の厚みが大きい場合であっても、電子部品の実装領域を確保しつつ、ヒートサイクル特性に優れた接合基板の提供を目的とする。また、本発明は、金属板の厚みが大きい場合であっても、電子部品の実装領域を確保しつつ、ヒートサイクル特性に優れた金属回路基板の提供を目的とする。また、本発明は、金属板の厚みが大きい場合であっても、電子部品の実装領域を確保しつつ、ヒートサイクル特性に優れた回路基板の提供を目的とする。
【課題を解決するための手段】
【０００７】
本発明の第１態様の接合基板は、基板と、前記基板とで積層状態を構成している金属板であって、前記基板側の第１面と、前記第１面と反対側の第２面とを有しており、積層方向から見て前記第１面の縁が前記第２面の縁よりも外側に位置している金属板と、前記基板と前記金属板との間に配置され前記金属板を前記基板に接合させている接合部材であって、前記積層方向から見て前記金属板の全周に亘って縁からはみ出している接合部材と、を備え、前記積層方向に沿って切断した複数の切断面のうちの少なくとも１つの切断面における、前記第１面の周縁に相当する部分から前記第２面の周縁に相当する部分までの前記積層方向と直交する直交方向の長さを周面長Ａ（ｍｍ）、前記接合部材のはみ出し部分の前記直交方向の長さをはみ出し長Ｂ（ｍｍ）、及び、記第１面から前記第２面までの距離を前記金属板の厚みＣ（ｍｍ）とした場合、下記の第１式及び下記の第２式を満している。
（第１式）０．０３２≦Ｂ／（Ａ＋Ｂ）≦０．４００
（第２式）０．５（ｍｍ）≦Ｃ≦２．０（ｍｍ）【０００８】
本発明の第２態様の接合基板は、第１態様の接合基板であって、前記金属板は、前記積層方向から見て角が４つ以上の多角形とされ、前記少なくとも１つの切断面は、前記積層方向から見た前記金属板の対角線で切断した切断面とされている。【０００９】
本発明の第３態様の接合基板は、第２態様の接合基板であって、すべての前記対角線で前記積層方向に沿って切断したすべての切断面における、前記周面長Ａ（ｍｍ）及び前記はみ出し長Ｂ（ｍｍ）は、前記第１式を満たしている。【００１０】
本発明の第４態様の接合基板は、第１〜第３態様のいずれか一態様に記載の接合基板であって、前記金属板における前記第１面の全周縁と前記第２面の全周縁とを繋ぐ周面は、傾斜面を含む面とされている。【００１１】
本発明の第５態様に記載の接合基板は、第４態様の接合基板であって、前記積層方向に沿って切断した複数の切断面のうちの少なくとも１つの切断面における、前記傾斜面に相当する部分の前記直交方向に対する傾斜角θ（°）は、下記の第３式を満たしている。
（第３式）θ＞４５（°）【００１２】
本発明の第６態様の接合基板は、第５態様の接合基板であって、すべての前記対角線で前記積層方向に沿って切断したすべての切断面における、前記傾斜面に相当する部分の前記直交方向に対する傾斜角θ（°）は、前記第３式を満たしている。【００１３】
本発明の第７態様の接合基板は、第１〜第６態様のいずれか一態様に記載の接合基板であって、前記周面長Ａ（ｍｍ）は、０．１５（ｍｍ）以上０．３０（ｍｍ）以下のいずれかの長さとされている。【００１４】
本発明の第８態様の接合基板は、第１〜第７態様のいずれか一態様に記載の接合基板であって、前記はみ出し長Ｂ（ｍｍ）は、１０×１０−６（ｍｍ）以上１００×１０−６（ｍｍ）以下のいずれかの長さとされている。【００１５】
本発明の第１態様の金属回路基板は、第１〜第８態様のいずれか一態様に記載の接合基板の金属板に回路パターンが形成されている。【００１６】
本発明の第１態様の回路基板は、第１〜第８態様のいずれか一態様に記載の接合基板と、回路パターンが形成された前記金属板に実装されている電子部品と、を備えている。【００１７】
本発明の第２態様の回路基板は、第１態様の回路基板であって、前記電子部品の動作温度は、１００℃以上２５０℃以下の範囲とされている。
【発明の効果】
【００１８】
本発明の接合基板は、金属板の厚みが大きい場合であっても、電子部品の実装領域を確保しつつ、ヒートサイクル特性に優れる。
また、本発明の金属回路基板は、金属板の厚みが大きい場合であっても、電子部品の実装領域を確保しつつ、ヒートサイクル特性に優れる。
また、本発明の回路基板は、金属板の厚みが大きい場合であっても、電子部品の実装領域を確保しつつ、ヒートサイクル特性に優れる。
【図面の簡単な説明】
【００１９】
上述した目的、およびその他の目的、特徴および利点は、以下に述べる好適な実施の形態、およびそれに付随する以下の図面によってさらに明らかになる。【００２０】
【図１】本実施形態の接合基板の上面図である。
【図２Ａ】図１の接合基板を２Ａ−２Ａ切断線で切断した断面図である。
【図２Ｂ】図２Ａの断面図の一部を拡大した断面図である。
【図２Ｃ】図２Ａの断面図の一部を拡大した断面図であって、ろう材のぬれ性の一例を考慮した断面図である。
【図２Ｄ】図２Ａの断面図の一部を拡大した断面図であって、ろう材のぬれ性の一例を考慮した断面図である。
【図３Ａ】本実施形態の回路基板の上面図であって、実装された半導体素子及びその近傍の部分拡大図である。
【図３Ｂ】図３Ａの回路基板を３Ｂ−３Ｂ切断線で切断した断面図である。
【図４】複数の実施例及び複数の比較例に対する設定条件及びヒートサイクル試験の結果をまとめた表である。
【図５】変形例の接合基板の上面図である。
【図６】他の変形例の接合基板の部分断面図である。
【発明を実施するための形態】
【００２１】
＜概要＞
以下、本実施形態について、図面を参照しながら説明する。まず、本実施形態の接合基板１０（図１、図２Ａ及び図２Ｂ参照）、金属回路基板及び回路基板５０の構成について説明する。次いで、本実施形態の回路基板５０の製造方法について説明する。次いで、複数の実施例及び複数の比較例について行ったヒートサイクル試験について説明する。次いで、本実施形態の効果について説明する。最後に、変形例について説明する。なお、以下の説明において参照するすべての図面において、同様な構成要素には同様の符号を付し、適宜説明を省略する。また、本発明は以下の実施形態に限定されない。
【００２２】
≪本実施形態の接合基板、金属回路基板及び回路基板の構成≫
図１は、本実施形態の接合基板１０の上面図を示している。図２Ａは、図１の接合基板１０を２Ａ−２Ａ切断線で切断した断面図を示している。図２Ｂは、図２Ａの接合基板１０の断面図の一部を拡大した断面図を示している。
【００２３】
＜接合基板＞
本実施形態の接合基板１０は、図１、図２Ａ及び図２Ｂに示されるように、セラミックス基板２０（基板の一例）と、金属板３０と、ろう材４０（接合部材の一例）とを備えている。また、セラミックス基板２０と金属板３０とは、図２Ａ及び図２Ｂに示されるように、ろう材４０を挟んで積層状態を構成している。
なお、本実施形態、実施例及び変形例における「接合基板」とは、回路パターン６０（図３Ａ及び図３Ｂ参照）が形成される前の基板を意味する。また、「金属回路基板」とは、接合基板１０の金属板３０に回路パターン６０が形成された状態の基板を意味する。また、「回路基板」とは、接合基板１０の金属板３０に回路パターン６０が形成された後に回路パターン６０の一部に半導体素子７０等の電子部品が実装された状態の基板を意味する。
【００２４】
（セラミックス基板）
本実施形態のセラミックス基板２０は、金属板３０を支持する機能を有する。ここで、セラミックス基板２０は、一例として、窒化珪素製とされ、その厚み方向（図中のＴ方向（積層方向の一例）のことをいう。）から見て矩形とされている。また、セラミックス基板２０の厚みは、一例として０．３２（ｍｍ）とされている。なお、セラミックス基板２０の材料、形状等は、本実施形態における一例であり、前述の機能を発揮すれば本実施形態の場合と異なっていれもよい。例えば、厚みは０．１ｍｍ以上であってよく、０．２ｍｍ以上であってよい。また、厚みは２．５ｍｍ以下であってよく、１．５ｍｍ以下であってよい。また、形状が矩形の場合（長方形状や正方形状の場合）に、一辺の長さは５ｍｍ以上であってよく、１０ｍｍ以上であってよい。また、一辺の長さは２５０ｍｍ以下であってよく、２００ｍｍ以下であってよい。
【００２５】
（金属板及びろう材）
本実施形態の金属板３０は、回路パターン６０（図３Ａ及び図３Ｂ参照）が形成されるための部分とされている。金属板３０は、前述のとおり、セラミックス基板２０とで積層状態を構成している。
【００２６】
本実施形態のろう材４０は、図２Ａ及び図２Ｂに示されるように、セラミックス基板２０と金属板３０との間に配置されて金属板３０をセラミックス基板２０に接合させている。また、ろう材４０は、Ｔ方向から見て、金属板３０の全周縁からはみ出している（図２Ａ及び図２Ｂ参照）。別言すると、ろう材４０は、Ｔ方向から見て、金属板３０の下面３２の全周縁３２Ａからはみ出している。前述のとおり、図２Ａ及び図２Ｂは図１の２Ａ−２Ａ切断線で切断した接合基板１０の断面図であるが、２Ａ−２Ａ切断線は接合基板１０をその厚み方向から見た場合の金属板３０の対角線を含む仮想線Ｌ１と重なっている。仮想線Ｌ１が沿う方向をＸ方向とすると、ろう材４０は、図２Ａに示されるように、Ｘ方向において、金属板３０の周縁（別言すると、下面３２の周縁３２Ａ）に相当する部分からＢ（ｍｍ）はみ出している。以下、本明細書では、長さＢ、すなわち、ろう材４０のはみ出し部分におけるＴ方向に直交するＸ方向（直交方向の一例）の長さＢをはみ出し長Ｂという。本実施形態のはみ出し長Ｂは、一例として５０×１０−６（ｍｍ）とされている。ただし、後述する実施例の評価結果（図４の表を参照）を考慮すると、はみ出し長Ｂは、１０×１０−６（ｍｍ）以上１００×１０−６（ｍｍ）以下であることが好ましい。
【００２７】
金属板３０は、一例として、銅製とされ、その厚み方向（図中のＴ方向（積層方向の一例）のことをいう。）から見て矩形とされている。金属板３０の厚みＣは、一例として０．８（ｍｍ）とされている。ただし、後述する実施例の評価結果（図４の表を参照）を考慮すると、厚みＣは、０．５（ｍｍ）以上２．０（ｍｍ）以下である。さらに好ましい厚みＣは、０．８（ｍｍ）以上１．２（ｍｍ）以下である。また、金属板３０の材料及び厚み以外の形状は、本実施形態における一例であり、回路パターン６０になるものであれば本実施形態の場合と異なっていれもよい。
【００２８】
本実施形態では、金属板３０の厚み方向における２つの面のうち、セラミックス基板２０側の平面を下面３２（第１面の一例）、セラミックス基板２０側と反対側の平面、すなわち、下面３２と反対側の平面を上面３４（第２面の一例）とする。また、金属板３０の上面３４の全周縁３４Ａと下面３２の全周縁３２Ａとを繋ぐ面を周面３６とする。ここで、金属板３０は、積層方向から見て下面３２の縁が上面３４の縁よりも外側に位置している。別言すると、金属板３０をＴ方向の上側から見ると、下面３２は、上面３４を囲んでいる（図２Ａ及び図２Ｂ参照）。すなわち、周面３６は、上面３４側から下面３２側に亘って、上面３４の全周縁から外側に広がる傾斜状の面とされている。より具体的には、周面３６は、図２Ｂに示されるように、上面３４の縁３４ＡよりもＸ方向の外側（下面３２の縁３２Ａ側）で縁３４Ａに繋がっている曲面部分３６Ａと、曲面部分３６Ａの外側端部から下面３２の縁３２Ａまでの平面部分３６Ｂとで構成されている。平面部分３６ＢのＸ方向（下面３２）に対する傾斜角θは、４５°よりも急勾配（傾斜角θ＞４５°）とされている。すなわち、本実施形態の周面３６は、傾斜面とされる平面部分３６Ｂを含む面とされている。なお、本実施形態の傾斜角θは、一例として傾斜角θが６９°とされている。
なお、周面３６の始点となる上面３４の縁３４Ａは、図２に示すように、断面の観察視野において、厚みの減少が始まった位置を意味する。図２の観察視野から明らかな通り、ここでの厚みの減少において、表面の微細な凹凸（表面粗さ）は考慮しない。
また、ろう材４０は、例えば、ぬれ性を考慮すると、図２Ｃや図２Ｄのような断面形状を呈する。図２Ｃのようにろう材４０の厚さが外縁向かうに従って小さくなりろう材４０とセラミックス基板２０とが接する場合には、断面におけるセラミックス基板２０とろう材４０との接点４０Ｃが、下面３２の縁３２Ａから接点４０Ｃまでの距離がはみ出し長Ｂとなる。また、図２Ｄのように、ろう材４０の外縁が凸形状となる場合には、下面３２の縁３２Ａから凸形状の頂点４０Ｄまでがはみ出し長Ｂとなる。
また、平面部分３６Ｂは、例えば、断面において面の平均粗さ以下で所定距離以上直線となっている領域である。言い換えると、連続して上記傾斜角θとなっている領域である。
【００２９】
また、本実施形態では、図２Ａに示されるように、Ｘ方向における周面３６に相当する部分の長さＡ（以下、周面長Ａという。）は、一例として０．２５（ｍｍ）とされている。ただし、後述する実施例の評価結果（図４の表を参照）を考慮すると、周面長Ａは、一例として０．１５（ｍｍ）以上０．３０（ｍｍ）以下であることが好ましい。
【００３０】
以上のとおりであるから、本実施形態の接合基板１０では、周面長Ａ（ｍｍ）と、はみ出し長Ｂ（ｍｍ）との関係は、後述する実施例の評価結果（図４の表を参照）を考慮すると、下記の式１を満たしている。
【００３１】
（式１）０．０３２≦Ｂ／（Ａ＋Ｂ）≦０．４００
【００３２】
さらに、金属板３０の厚みＣ（ｍｍ）についても考慮すると、本実施形態の接合基板１０は、上記の式１を満たしつつ、下記の式２を満たすといえる。
【００３３】
（式２）０．５（ｍｍ）≦Ｃ≦２．０（ｍｍ）
【００３４】
なお、前述のとおり、本実施形態の接合基板１０の周面３６は、曲面部分３６Ａと平面部分３６Ｂとで構成されている。ここで、図２Ｂに示されるように、金属板３０の断面図において、縁３２Ａから金属板３０の上面３４の内側に向けてＸ方向に沿う直線（例えば下面３２に相当する直線）と４５°となるように直線を引き、この直線と上面３４とが交わる点を点３４Ｂとする。縁３２Ａと点３４Ｂとを結ぶ直線を斜辺とする直角二等辺三角形に相当する断面の面積をＳ１とする。また、縁３２Ａと点３４Ｂとを結ぶ直線よりセラミックス基板２０の外側方向に向けてはみ出す断面の面積、すなわち、金属板３０の端部から前述の直角二等辺三角形を除いた部分の断面の面積をＳ２とする。この場合、本実施形態では、面積Ｓ１と、面積Ｓ２との関係は、下記の式３を満たしている。
【００３５】
（式３）０．６≦Ｓ２／Ｓ１
【００３６】
以上のとおり、本実施形態の接合基板１０の構成について、仮想線Ｌ１に沿った切断線で切断した断面図（図２Ａ及び図２Ｂ）を参照しながら説明した。そして、本実施形態の接合基板１０は、前述の式１、式２及び式３を満たすとして説明した。ここで、式１、式２及び式３のうち式１及び式３は、接合基板１０の断面図を用いて定義したパラメータによる。そのため、式１及び式３の値は、切断線の向きにより値が変化する。
しかしながら、本実施形態の場合、図１に示されるように、金属板３０の長手方向（Ｙ方向）に平行な仮想線Ｌ２に沿って切断した断面図の場合にも、式１及び式３を満たす。また、金属板３０の短手方向（Ｚ方向）に平行な仮想線Ｌ３に沿って切断した断面図の場合にも、式１及び式３を満たす。すなわち、本実施形態の場合、金属板３０の対角線に沿った仮想線Ｌ１で切断した断面図だけではなく、２つの対角線の交点Ｏ（図１参照）又はＺ方向から見た中心Ｏを通るすべての仮想線に沿って切断した断面図の場合でも、式１及び式３を満たす。別の見方をすると、本実施形態の場合、金属板３０におけるすべての対角線でＺ方向に沿って切断したすべての切断面において、式１及び式３を満たす。
【００３７】
以上が、本実施形態の接合基板１０の構成についての説明である。
【００３８】
＜金属回路基板＞
本実施形態の金属回路基板は、図１及び図２の接合基板に回路パターン６０が形成された状態の基板である。回路パターン６０については下記回路基板５０の説明の通りである。
【００３９】
＜回路基板＞
次に、本実施形態の回路基板５０について、図３Ａ及び図３Ｂを参照しながら説明する。図３Ａは、本実施形態の回路基板５０の上面図であって、実装された半導体素子７０及びその近傍の部分拡大図を示している。図３Ｂは、図３Ａの回路基板５０を３Ｂ−３Ｂ切断線で切断した断面図を示している。
本実施形態の回路基板５０は、前述のとおり、接合基板１０の金属板３０に回路パターン６０が形成された後に回路パターン６０の一部に半導体素子７０等の電子部品が実装された状態の基板とされている。ここで、半導体素子７０は、一例として、いわゆるパワーＩＣとされ、その動作温度の範囲の上限が２５０℃とされている。回路パターン６０は、図３Ａに示されるように、金属板３０の一部を削除して（具体的には、後述のとおり、エッチングして）形成したパターンとされている。回路パターン６０は、実装する複数の電子部品を考慮したレイアウトを考慮して形成されている。図３Ａ及び図３Ｂの例では、半導体素子７０が回路パターン６０の定められた位置にはんだ８０により接合されている。
【００４０】
以上が、本実施形態の回路基板５０の構成についての説明である。
【００４１】
≪本実施形態の回路基板及び金属回路基板の製造方法≫
次に、本実施形態の回路基板５０（図３Ａ及び図３Ｂ参照）及び金属回路基板の製造方法について説明する。
まず、セラミックス基板２０の一方の面にろう材４０を塗布する。
次いで、ろう材４０が塗布されたセラミックス基板２０の一方の面に金属板３０を張り付ける。すなわち、セラミックス基板２０に金属板３０を接合する。
次いで、金属板３０が例えば、図１のようにＴ方向の上側から見てセラミックス基板２０の内側で矩形となるように、金属板３０をエッチングする。
次いで、金属板３０の上面３４に所定の表面処理を施す。
以上により、回路基板５０を製造するために必要とされる、接合基板１０が製造される。なお、金属板３０のエッチングが終了した時点では、ろう材４０は、金属板３０の全周縁よりもはみ出した状態とされている。また、金属板３０の周面３６は、エッチングによる影響により、図２Ａ及び図２Ｂに示されるように、傾斜面を含む面となる。
【００４２】
次いで、接合基板１０の金属板３０の上面３４にフォトレジスト（図示省略）をラミネートする。この場合、液状のフォトレジストを塗布してもよい。
次いで、フォトレジストに回路パターン６０を形成するため、回路パターン６０に準じたパターンの露光をする。この場合、回路パターン６０のネガ画像が形成されているフィルムをフォトレジストに密着させていわゆる一括露光によりフォトレジストを感光させても、いわゆる直描型露光装置を用いて（上記フィルムを用いずに）フォトレジストを感光させてもよい。
次いで、回路パターン６０に準じて感光したフォトレジストをエッチングする。
次いで、残ったフォトレジストを除去する。
以上により、回路パターン６０が形成された状態の接合基板１０（すなわち金属回路基板）が製造される。
次いで、回路パターン６０が形成された状態の接合基板１０（すなわち金属回路基板）に半導体素子７０等の電子部品を実装すると、図３Ａ及び図３Ｂに示されるように、回路基板５０が完成する。
【００４３】
以上が、本実施形態の回路基板５０の製造方法についての説明である。
【００４４】
≪実施例及び比較例のヒートサイクル試験≫
次に、周面長Ａ（ｍｍ）、はみ出し長Ｂ（ｍｍ）、金属板３０の厚みＣ（ｍｍ）、傾斜角θ（°）及びＳ２／Ｓ１をパラメータとして、複数の接合基板（試料１〜２７）を準備して、後述するヒートサイクル試験を行った。この場合、上記のパラメータ以外は、前述の実施形態の接合基板１０と同じ設定条件とした（図１、図２Ａ及び図３Ｂ参照）。
そして、後述する定められた基準を満たす場合と満たさない場合とを調べた。その結果、図４の表に示されるように、前述の式１、式２及び式３を満たす場合が定められた基準を満たす場合となった。
【００４５】
以下、ヒートサイクル試験の内容について説明する。
まず、常温（一例として２０℃）の試験対象の接合基板を１５０℃の環境内に移動し、１５０℃の環境内で１５分間保持する（第１工程）。
次いで、接合基板を１５０℃の環境内から−５５℃の環境内に移動し、−５５℃の環境内で１５分間保持する（第２工程）。
そして、第１工程と第２工程とを交互に２０００回繰り返す。
次いで、超音波探傷測定により、金属板３０の剥離の有無を観察する。
その結果、本願の発明者は、剥離が有ると観察された接合基板は定められた基準を満たさないと判断し、剥離が無いと観察された接合基板は定められた基準を満たすと判断した。図４の表の「評価結果」では、「定められた基準を満たす場合」をＯＫと表記し、「満たさない場合」をＮＧと表記した。
なお、図４の表における、試料１〜１１、１３〜２１は、上記の評価結果から、それぞれ実施例１〜２０とした。試料１２は、本実施形態の接合基板１０に相当する。また、試料２２〜２８は、それぞれ比較例１〜７とした。
【００４６】
以上より、ヒートサイクル試験の結果、図４の表のようになった。そして、本願の発明者は、式１、式２及び式３を満たす接合基板（試料１〜２１）は、満たしてない接合基板（試料２２〜２８）に比べて、ヒートサイクル特性の点で優れていることを見出した。
【００４７】
以上が、複数の実施例及び複数の比較例についてのヒートサイクル試験についての説明である。
【００４８】
≪本実施形態の効果≫
以上のとおり、式１、式２及び式３を満たす、本実施形態及び本実施例の接合基板１０及び金属回路基板は、式１、式２及び式３の少なくともいずれか１つを満たさない接合基板に比べて、ヒートサイクル特性の点において優れていることが見出された。ここで、式１、式２及び式３の少なくともいずれか１つを満たさない接合基板には、例えば、前述の特許文献１及び特許文献２に開示されている又はその思想で変形した接合基板が含まれる。
したがって、本実施形態及び本実施形態に含まれる本実施例の接合基板１０及び金属回路基板は、金属板３０の厚みＣが大きい場合（例えば０．５（ｍｍ）以上２．０（ｍｍ）以下）であっても、電子部品の実装領域を確保しつつ、ヒートサイクル特性に優れる。これに伴い、本実施形態の回路基板５０は、金属板３０（回路パターン６０の部分）の厚みＣが大きい場合であっても、電子部品の実装領域を確保しつつ、ヒートサイクル特性に優れる。そのため、本実施形態の回路基板５０は、動作温度の範囲の上限が例えば２５０℃等の高温となる電子部品（例えば、パワーＩＣ）を実装している場合であっても、故障し難い。
なお、本実施形態の効果、別言すると、式１、式２及び式３を満たす、本実施形態及び本実施例の接合基板１０及び金属回路基板の技術的優位性は、本願の発明者が前述のヒートサイクル試験を行った結果に基づいて見出されたものである。そして、上記技術的優位性とは熱に対する特性であることから、定性的なものである。そのため、本願の発明者は、本ヒートサイクル試験における、第１及び第２工程での保持温度及び保持時間、並びに、繰り返し回数（２０００回）の一部又は全部と異なる条件のヒートサイクル試験によっても、本ヒートサイクル試験の場合と同様の結果が見出されたと推認する。すなわち、式１、式２及び式３を満たす接合基板１０及び金属回路基板の技術的優位性は、本ヒートサイクル試験と異なる条件（例えば、繰り返し回数が２０００回未満なる条件）のヒートサイクル試験からも導くことができるといえる。
【００４９】
≪変形例≫
以上のとおり、本発明について前述の実施形態及び実施例を例として説明したが、本発明は前述の実施形態及び実施例に限定されるものではない。本発明の技術的範囲には、例えば、下記のような形態（変形例）も含まれる。
【００５０】
例えば、本実施形態の説明では、金属板３０の全周縁での断面図において、式１、式２及び式３を満たすとした。しかしながら、前述したヒートサイクル試験の結果を考慮すると、以下のことがいえる。すなわち、積層方向に沿って切断した複数の切断面のうちの少なくとも１つの切断面において（好ましくは任意の１０個の断面において５個以上）、金属板３０の周縁の構造が、式１、式２、式３を満たせばよい（後述する通り、式３は必須ではないため、少なくとも１つの切断面（好ましくは任意の１０個の断面において５個以上）で式１及び式２を満たせばよい）。別の観点では、全周縁の一部において式１、式２及び式３の何れか１つを満たさないものの残りにおいてすべてを満たす接合基板や金属回路基板（図示省略）は、前述の比較例の接合基板に比べて、電子部品の実装領域を確保しつつ、ヒートサイクル特性に優れるといえる。すなわち、本発明の技術的範囲には、全周縁の一部において式１、式２及び式３の何れか１つを満たさないものの残りにおいてすべてを満たす接合基板及び金属回路基板も含まれる。ここで、式２は金属板３０の厚みＣであり、通常は一定の値となるので、断面によって式２を満たしたり満たさなかったりすることはない（厚みＣが一定でない場合には断面図において厚みＣの最大値と最小値の平均を厚みＣとする）。したがって、断面によって式１〜式３の全てを満たさない場合は、通常、断面によって式１を満たさない断面があったり、式３を満たさない断面があったり、式１及び式３の両方を満たさない断面がある場合である（式３は必須ではないため、断面によって式１及び式２の全てを満たさない場合は、通常、断面によって式１を満たさない場合である）。
また、本実施形態の説明では式１、式２及び式３を満たす例について説明したが、本発明は金属板３０が厚い場合（式２の場合）において、式１を満たすことが重要であるから、式３は満たさなくてもよい。
【００５１】
また、本実施形態では、Ｔ方向から見た金属板３０の形状は矩形状であるとして説明した（図１参照）。しかしながら、式１、式２及び式３を満たす接合基板であれば、Ｔ方向から見た金属板３０の形状は矩形状でなくてもよい。Ｔ方向から見た金属板３０の形状は、角のない楕円状、三角状、角が４つ以上の多角形状（例えば、図５の変形例の接合基板１０Ａ）、楕円と矩形とが組み合わされた複合形状その他の２次元形状であってもよい。
【００５２】
また、本実施形態では、金属板３０の周面３６は、曲面部分３６Ａと平面部分３６Ｂとで構成されているとして説明した。しかしながら、式１、式２及び式３を満たす接合基板であれば、周面３６が曲面部分３６Ａと平面部分３６Ｂとで構成されていなくてもよい。例えば、図６に示される変形例の接合基板１０Ｂのように断面図における周面３６の部分が直線状の線分（側面が平面）となっていてもよい。また、断面図における周面３６が湾曲線であってもよい（図示省略）。周面３６が平面ではなく湾曲等している場合、傾斜角θは、上記断面図において、縁３２Aにおける周面３６の接線と、下面３２とが成す角を意味する。
【００５３】
この出願は、２０１８年９月２７日に出願された日本出願特願２０１８−１８１３８３号を基礎とする優先権を主張し、その開示の全てをここに取り込む。
【図１】
2020067427.tif 000003
【図２Ａ】
2020067427.tif 000004
【図２Ｂ】
2020067427.tif 000005
【図２Ｃ】
2020067427.tif 000006
【図２Ｄ】
2020067427.tif 000007
【図３Ａ】
2020067427.tif 000008
【図３Ｂ】
2020067427.tif 000009
【図４】
2020067427.tif 000010
【図５】
2020067427.tif 000011
【図６】
2020067427.tif 000012
【国際調査報告】
2020067427.tif 000013
2020067427.tif 000014
2020067427.tif 000015
2020067427.tif 000016
2020067427.tif 000017
2020067427.tif 000018